(57)【要約】      （修正有）【課題】十分な耐候性を有し且つ彩度が高い複層塗膜及びその形成方法の提供。【解決手段】被塗物の上に形成されるベース塗膜と、前記ベース塗膜の上に形成される第１クリヤー塗膜と、前記第１クリヤー塗膜の上に形成される第２クリヤー塗膜と、を備える複層塗膜であって、前記第１クリヤー塗膜は、集光性染料を含有し、前記第２クリヤー塗膜は、紫外線吸収剤を含有し、前記紫外線吸収剤は、吸収スペクトルにおける吸光度が最大となる波長が３３０〜４００ｎｍの波長領域に存在しない複層塗膜。前記ベース塗膜は、キナクリドン系レッド、ピロロピロール系レッド、ペリレン系レッド、酸化鉄系レッド、キナクリドン系マゼンタ、ペリレン系マルーン、アゾ錯体イエロー、無機イエロー、ベンズイミダゾロンイエロー及びイソインドリンイエローからなる群より選ばれる１種又は２種以上の高彩度顔料を含有する複層塗膜。【選択図】図２
2015127129.tif 000002
【特許請求の範囲】
【請求項１】
被塗物の上に形成されるベース塗膜と、
前記ベース塗膜の上に形成される第１クリヤー塗膜と、
前記第１クリヤー塗膜の上に形成される第２クリヤー塗膜と、を備える複層塗膜であって、
前記第１クリヤー塗膜は、集光性染料を含有し、
前記第２クリヤー塗膜は、紫外線吸収剤を含有し、
前記紫外線吸収剤は、吸収スペクトルにおける吸光度が最大となる波長が３３０〜４００ｎｍの波長領域に存在しないものである複層塗膜。
【請求項２】
前記第１クリヤー塗膜は、ヒンダードアミン系光安定剤を更に含有する請求項１記載の複層塗膜。
【請求項３】
前記ベース塗膜は、キナクリドン系レッド、ピロロピロール系レッド、ペリレン系レッド、酸化鉄系レッド、キナクリドン系マゼンタ、ペリレン系マルーン、アゾ錯体イエロー、無機イエロー、ベンズイミダゾロンイエロー及びイソインドリンイエローからなる群より選ばれる１種又は２種以上の高彩度顔料を含有する請求項１又は２記載の複層塗膜。
【請求項４】
前記ベース塗膜は、集光性染料を含有する請求項１から３いずれか記載の複層塗膜。
【請求項５】
被塗装物の上にベース塗膜を形成する工程と、
前記ベース塗膜の上に第１クリヤー塗膜を形成する工程と、
前記第１クリヤー塗膜の上に第２クリヤー塗膜を形成する工程と、を備える複層塗膜の形成方法であって、
前記第１クリヤー塗膜は、集光性染料を含有し、
前記第２クリヤー塗膜は、紫外線吸収剤を含有し、
前記紫外線吸収剤は、吸収スペクトルにおける吸光度が最大となる波長が３３０〜４００ｎｍの波長領域に存在しないものである複層塗膜の形成方法。
【発明の詳細な説明】
【技術分野】
【０００１】
本発明は、複層塗膜及びその形成方法に関する。
【背景技術】
【０００２】
従来、自動車の車体や部品の表面には、耐食性を付与するための下塗り塗膜及び種々の塗膜物性を付与するための中塗り塗膜が形成された後に、中塗り塗膜の表面に意匠性を付与するための上塗り塗膜が形成される。上塗り塗膜は、一般的に、ベース塗膜と、その上に形成されるクリヤー塗膜と、を含んで構成される。
【０００３】
近年、自動車の車体表面の複層塗膜として、高彩度の複層塗膜が求められている。高彩度の複層塗膜を得るための技術として、例えば、集光性染料をクリヤー塗膜に含有させる技術が知られている（例えば、特許文献１参照）。集光性染料は、天然光又は人工光を吸収して、吸収した光を蛍光に変換して発光する化合物である。
【先行技術文献】
【特許文献】
【０００４】
【特許文献１】特開２００４−３３８４５号公報
【発明の概要】
【発明が解決しようとする課題】
【０００５】
しかしながら、集光性染料をクリヤー塗膜に含有させた複層塗膜は、耐候性に劣ることが問題であった。また、集光性染料をクリヤー塗膜に含有させた複層塗膜の耐候性を向上させるために、紫外線吸収剤を複層塗膜に含有させた場合、紫外線吸収剤の吸光度の高い光の波長領域が集光性染料の吸光度の高い光の波長領域と重複してしまうことで、複層塗膜の彩度を十分に向上させることができない場合もあった。
【０００６】
本発明は、十分な耐候性を有し且つ彩度が高い複層塗膜及びその形成方法を提供することを目的とする。
【課題を解決するための手段】
【０００７】
本発明は、被塗物の上に形成されるベース塗膜と、前記ベース塗膜の上に形成される第１クリヤー塗膜と、前記第１クリヤー塗膜の上に形成される第２クリヤー塗膜と、を備える複層塗膜であって、前記第１クリヤー塗膜は、集光性染料を含有し、前記第２クリヤー塗膜は、紫外線吸収剤を含有し、前記紫外線吸収剤は、吸収スペクトルにおける吸光度が最大となる波長が３３０〜４００ｎｍの波長領域に存在しないものである複層塗膜に関する。
【０００８】
また、前記第１クリヤー塗膜は、ヒンダードアミン系光安定剤を更に含有することが好ましい。
【０００９】
また、前記ベース塗膜は、キナクリドン系レッド、ピロロピロール系レッド、ペリレン系レッド、酸化鉄系レッド、キナクリドン系マゼンタ、ペリレン系マルーン、アゾ錯体イエロー、無機イエロー、ベンズイミダゾロンイエロー及びイソインドリンイエローからなる群より選ばれる１種又は２種以上の高彩度顔料を含有することが好ましい。
【００１０】
また、前記ベース塗膜は、集光性染料を含有することが好ましい。
【００１１】
また、本発明は、被塗装物の上にベース塗膜を形成する工程と、前記ベース塗膜の上に第１クリヤー塗膜を形成する工程と、前記第１クリヤー塗膜の上に第２クリヤー塗膜を形成する工程と、を備える複層塗膜の形成方法であって、前記第１クリヤー塗膜は、集光性染料を含有し、前記第２クリヤー塗膜は、紫外線吸収剤を含有し、前記紫外線吸収剤は、吸収スペクトルにおける吸光度が最大となる波長が３３０〜４００ｎｍの波長領域に存在しないものである複層塗膜の形成方法に関する。
【発明の効果】
【００１２】
本発明によれば、十分な耐候性を有し且つ彩度が高い複層塗膜及びその形成方法を提供することができる。
【図面の簡単な説明】
【００１３】
【図１】集光性染料の吸収・発光スペクトルを示す図である。
【図２】集光性染料の吸収・発光スペクトルを示す図である。
【図３】集光性染料の吸収・発光スペクトルを示す図である。
【図４】集光性染料の吸収・発光スペクトルを示す図である。
【図５】紫外線吸収剤の吸収スペクトルを示す図である。
【発明を実施するための形態】
【００１４】
以下、本発明の実施形態について詳しく説明する。
本実施形態に係る複層塗膜は、ベース塗膜と、第１クリヤー塗膜と、第２クリヤー塗膜と、を備える。
【００１５】
＜被塗物＞
本実施形態に係る複層塗膜の形成される被塗物としては、例えば、金属、プラスチック、発泡体等が挙げられる。中でも、電着塗装が可能な金属が好ましく用いられる。金属としては、例えば、鉄、銅、アルミニウム、スズ、亜鉛等及びこれらの金属を含む合金が挙げられる。本実施形態に係る複層塗膜の形成方法は、これらの金属により構成される成型物、例えば自動車車体の外板等に好ましく適用される。
【００１６】
被塗物として上述の金属を用いる場合には、予めリン酸系又はジルコニウム系の化成処理剤で化成処理した後、電着塗装するのが好ましい。これにより、被塗物に優れた防錆性が付与される。電着塗料としては、カチオン型及びアニオン型のいずれも使用可能であるが、より優れた防食性が得られる観点から、カチオン型電着塗料が好ましく用いられる。
【００１７】
プラスチックとしては、ポリプロピレン樹脂、ポリカーボネート樹脂、ウレタン樹脂、ポリエステル樹脂、ポリスチレン樹脂、ＡＢＳ樹脂、塩化ビニル樹脂、ポリアミド樹脂等が挙げられる。これらのブラスチックにより構成される成型物としては、スポイラー、バンパー、ミラーカバー、グリル、ドアノブ等の自動車部品等が例示される。被塗物としてこれらのプラスチックを用いる場合には、塗装前に予め純水や中性洗剤により洗浄するのが好ましい。また、静電塗装を可能にするため、予めプライマー塗装が施されていてもよい。
【００１８】
本実施形態で用いる被塗物は、金属であれば電着塗膜上、プラスチックであればプライマー塗膜上に、中塗り塗膜が形成されていることが好ましい。この中塗り塗膜は、中塗り塗料を塗装後、焼き付け硬化することにより形成される。中塗り塗料としては、水性型、溶剤型、粉体型等の中塗り塗料が挙げられる。
【００１９】
中塗り塗料は、着色顔料、体質顔料、主剤と硬化剤からなる塗膜形成性樹脂等を含有する。中塗り塗料により形成される中塗り塗膜は、下地を隠蔽し、上塗り塗装後の表面平滑性を確保して外観を向上させるとともに、耐衝撃性や耐チッピング性等の各種塗膜物性を付与する。
【００２０】
中塗り塗料に用いられる着色顔料としては、有機系及び無機系を問わず、種々の着色顔料が用いられる。体質顔料としては、従来公知の種々の体質顔料が用いられる。また、アルミニウム粉やマイカ粉等の扁平顔料を併用してもよい。例えば、カーボンブラックと酸化チタンを主要顔料としたグレー系中塗り塗料の他、上塗り塗色と明度や色相等を合わせたセットグレーや各種着色顔料を組み合わせた、所謂カラー中塗り塗料としてもよい。
【００２１】
中塗り塗料により形成される中塗り塗膜は、２０°におけるＬ値が８０以上である白色の中塗り塗膜であることが好ましい。中塗り塗膜が、２０°におけるＬ値が８０以上の白色であることで、後述する集光性染料を含有する第１クリヤー塗膜の鮮やかさが際立ち、複層塗膜の意匠性を向上する。
【００２２】
中塗り塗料に用いられる塗膜形成性樹脂を構成する主剤としては、アクリル樹脂、ポリエステル樹脂、アルキド樹脂、エポキシ樹脂、ウレタン樹脂等が挙げられる。これらは、アミノ樹脂やブロックイソシアネート樹脂等の硬化剤と組み合わせて用いられる。顔料分散性や作業性の観点から、アルキド樹脂やポリエステル樹脂と、アミノ樹脂との組合せが好ましく用いられる。
【００２３】
このような中塗り塗料を塗装後、加熱することにより、硬化した中塗り塗膜が得られる。加熱温度は一般に１００〜１８０℃であり、より好ましくは１２０〜１６０℃である。加熱時間は１０〜３０分であるのが好ましい。中塗り塗膜の膜厚は、乾燥膜厚で２０〜６０μｍが好ましく、３０〜４０μｍがより好ましい。なお、中塗り塗料を塗装後、加熱硬化することなく後述するベース塗料を塗装したのち、未硬化の中塗り塗膜及びベース塗膜を同時に加熱硬化してもよい。また、中塗り塗料を塗装後、加熱硬化することなく後述するベース塗料及びクリヤー塗料を塗装したのち、未硬化の中塗り塗膜、ベース塗膜及びクリヤー塗膜を同時に加熱硬化してもよい。
【００２４】
ただし本実施形態では、上記中塗り塗膜は必須ではなく、中塗り塗膜を有さない所謂中塗りレスの被塗物であってもよい。この場合には、中塗り塗膜が通常有する耐衝撃性や耐チッピング性等の各種塗膜物性を、後述のベース塗膜に付与することが好ましい。具体的には、上述した中塗り塗料の各成分を、後述するベース塗料中に配合することが好ましい。
【００２５】
＜ベース塗膜＞
ベース塗膜は、被塗物の上に形成される。ベース塗膜は、主として複層塗膜に美観性及び意匠性を付与し維持するための塗膜である。
このベース塗膜は、ベース塗料により形成される。ベース塗料は、溶剤型及び水性塗料のどちらを用いてもよい。しかし、低ＶＯＣ対策上、環境対応型の水性ベース塗料を好ましく用いることができる。ベース塗料を塗装する方法としては、静電塗装が好ましく採用される。
【００２６】
ベース塗料としては、着色顔料と、塗膜形成性樹脂と、を含有する水性ベース塗料が用いられることが好ましい。塗膜形成性樹脂としては、好ましくは、アクリルエマルション樹脂、ポリエーテルポリオール、ウレタンエマルション樹脂及び硬化剤を含む。ベース塗料は、複層塗膜の塗色に応じて、その組成が調整される。
【００２７】
［着色顔料］
ベース塗膜の含有する着色顔料としては、有機系及び無機系いずれも用いることができる。有機系の着色顔料としては、アゾキレート系顔料、不溶性アゾ系顔料、縮合アゾ系顔料、ジケトピロロピロール系顔料、ベンズイミダゾロン系顔料、フタロシアニン系顔料、インジゴ顔料、ペリノン系顔料、ペリレン系顔料、ジオキサン系顔料、キナクリドン系顔料、イソインドリノン系顔料、金属錯体顔料等が挙げられる。また、無機系の着色顔料と
しては、黄鉛、黄色酸化鉄、ベンガラ、カーボンブラック、酸化チタン等が挙げられる。
【００２８】
ベース塗膜は、着色顔料として高彩度顔料を含有することが好ましい。高彩度顔料としては、黄色系では彩度（Ｃ＊値）が５０以上の着色顔料であるものが好ましく、赤色系では彩度（Ｃ＊値）が４０以上のものが好ましい。高彩度顔料としては、赤系の、キナクリドン系レッド、ピロロピロール系レッド、ペリレン系レッド、酸化鉄系レッド、キナクリドン系マゼンタ及びペリレン系マルーン、並びに、黄系の、アゾ錯体イエロー、無機イエロー、ベンズイミダゾロンイエロー及びイソインドリンイエロー等を挙げることができる。ベース塗膜が高彩度顔料を含有することで、複層塗膜の彩度が向上する。
【００２９】
ベース塗膜を形成するベース塗料における高彩度顔料の顔料質量濃度（ＰＷＣ）は、１０〜３０％であることが好ましい。ベース塗料における高彩度顔料のＰＷＣが、１０％未満だと、複層塗膜の彩度が低下する傾向にある。一方、ベース塗料における高彩度顔料のＰＷＣが、３０％よりも多いと、後述する第１クリヤー塗膜の含有する集光性染料による、複層塗膜の彩度を向上させる効果が得られ難くなってしまう傾向にある。ベース塗料における高彩度顔料のＰＷＣは、１５〜２５％であることがより好ましい。
【００３０】
なお、高彩度顔料のＰＷＣは、後述する高彩度顔料以外の顔料も合わせた全顔料及び全樹脂成分の合計質量に対する、全高彩度顔料の質量比であり、下記式（１）により算出される。
［数１］
着色顔料のＰＷＣ＝（全高彩度顔料の合計質量）／（ベース塗料中の全顔料及び全樹脂成分との合計質量）×１００（質量％）
・・・式（１）
【００３１】
［アクリルエマルション樹脂］
ベース塗料の塗膜形成性樹脂として配合されるアクリルエマルション樹脂は、α，β−エチレン性不飽和モノマー混合物を乳化重合して得られる種々のものが好ましく用いられる。例えば、側鎖のエステル部の炭素数が１又は２の（メタ）アクリル酸エステルモノマーを６５質量％以上含み、酸価が３〜５０ｍｇＫＯＨ／ｇのα，β−エチレン性不飽和モノマー混合物を乳化重合して得られるものを用いることができる。
【００３２】
α，β−エチレン性不飽和モノマー混合物中の、側鎖のエステル部の炭素数が１又は２の（メタ）アクリル酸エステルモノマーの含有量が６５質量％未満であると、得られる塗膜の外観が低下する。なお、側鎖のエステル部の炭素数が１又は２の（メタ）アクリル酸エステルとしては、（メタ）アクリル酸メチル、（メタ）アクリル酸エチルが挙げられる。
【００３３】
α，β−エチレン性不飽和モノマー混合物は、酸価が３〜５０ｍｇＫＯＨ／ｇであることが好ましく、より好ましい酸価は７〜４０ｍｇＫＯＨ／ｇである。酸価が３ｍｇＫＯＨ／ｇ未満では、作業性が低下するおそれがあり、酸価が５０ｍｇＫＯＨ／ｇを超えると、塗膜の耐水性が低下するおそれがある。
【００３４】
また、α，β−エチレン性不飽和モノマー混合物は、水酸基価が１０〜１５０ｍｇＫＯＨ／ｇであることが好ましく、より好ましい水酸基価は２０〜１００ｍｇＫＯＨ／ｇである。水酸基価が１０ｍｇＫＯＨ／ｇ未満では、十分な硬化性が得られないおそれがあり、水酸基価が１５０ｍｇＫＯＨ／ｇを超えると、塗膜の耐水性が低下するおそれがある。
【００３５】
なお、α，β−エチレン性不飽和モノマー混合物は、酸基や水酸基を有するα，β−エチレン性不飽和モノマーの含有量を調整することで、上述の好ましい酸価及び水酸基価に調整される。
また、α，β−エチレン性不飽和モノマー混合物を重合して得られるアクリルエマルション樹脂のガラス転移温度は、塗膜物性の観点から、−２０〜８０℃の範囲内であることが好ましい。
【００３６】
酸基を有するα，β−エチレン性不飽和モノマーとしては、アクリル酸、メタクリル酸、アクリル酸二量体、クロトン酸、２−アクリロイルオキシエチルフタル酸、２−アクリロイルオキシエチルコハク酸、２−アクリロイルオキシエチルアシッドフォスフェート、２−アクリルアミド−２−メチルプロパンスルホン酸、ω−カルボキシ−ポリカプロラクトンモノ（メタ）アクリレート、イソクロトン酸、α−ハイドロ−ω−（（１−オキソ−２−プロペニル）オキシ）ポリ（オキシ（１−オキソ−１，６−ヘキサンジイル））、マレイン酸、フマル酸、イタコン酸、３−ビニルサリチル酸、３−ビニルアセチルサリチル酸等が挙げられる。これらの中でも、アクリル酸、メタクリル酸、アクリル酸二量体が特に好ましく用いられる。
【００３７】
水酸基を有するα，β−エチレン性不飽和モノマーとしては、（メタ）アクリル酸ヒドロキシエチル、（メタ）アクリル酸ヒドロキシプロピル、（メタ）アクリル酸ヒドロキシブチル、アリルアルコール、メタクリルアルコール、（メタ）アクリル酸ヒドロキシエチルとε−カプロラクトンとの付加物等が挙げられる。これらの中でも、（メタ）アクリル酸ヒドロキシエチル、（メタ）アクリル酸ヒドロキシブチル、（メタ）アクリル酸ヒドロキシエチルとε−カプロラクトンとの付加物が特に好ましく用いられる。
【００３８】
上述のα，β−エチレン性不飽和モノマー混合物は、更にその他のα，β−エチレン性不飽和モノマーを３５質量％未満含んでいてもよい。その他のα，β−エチレン性不飽和モノマーとしては、側鎖のエステル部の炭素数が３以上の（メタ）アクリル酸エステル（例えば（メタ）アクリル酸ｎ−ブチル、（メタ）アクリル酸イソブチル、（メタ）アクリル酸ｔ−ブチル、（メタ）アクリル酸２−エチルヘキシル、メタクリル酸ラウリル、アクリル酸フェニル、（メタ）アクリル酸イソボルニル、メタクリル酸シクロヘキシル、（メタ）アクリル酸ｔ−ブチルシクロヘキシル、（メタ）アクリル酸ジシクロペンタジエニル、（メタ）アクリル酸ジヒドロジシクロペンタジエニル等）、重合性アミド化合物（例えば、（メタ）アクリルアミド、Ｎ−メチロール（メタ）アクリルアミド、Ｎ，Ｎ−ジメチル（メタ）アクリルアミド、Ｎ，Ｎ−ジブチル（メタ）アクリルアミド、Ｎ，Ｎ−ジオクチル（メタ）アクリルアミド、Ｎ−モノブチル（メタ）アクリルアミド、Ｎ−モノオクチル（メタ）アクリルアミド２，４−ジヒドロキシ−４'−ビニルベンゾフェノン、Ｎ−（２−ヒドロキシエチル）アクリルアミド、Ｎ−（２−ヒドロキシエチル）メタクリルアミド等）、重合性芳香族化合物（例えば、スチレン、α−メチルスチレン、ビニルケトン、ｔ−ブチルスチレン、パラクロロスチレン及びビニルナフタレン等）、重合性ニトリル（例えば、アクリロニトリル、メタクリロニトリル等）、α−オレフィン（例えば、エチレン、プロピレン等）、ビニルエステル（例えば、酢酸ビニル、プロピオン酸ビニル等）、ジエン（例えば、ブタジエン、イソプレン等）が挙げられる。これらは目的に応じて選択されるが、親水性付与の観点で言えば、（メタ）アクリルアミドを用いることが好ましい。
【００３９】
α，β−エチレン性不飽和モノマー混合物の乳化重合は、従来公知の方法により行われる。具体的には、水又は必要に応じてアルコール等の有機溶剤を含む水性媒体中に乳化剤を溶解させ、加熱撹拌しながら上述のα，β−エチレン性不飽和モノマー混合物及び重合開始剤を滴下することにより乳化重合が行われる。このとき、α，β−エチレン性不飽和モノマー混合物は、乳化剤で予め乳化してから滴下してもよい。
【００４０】
重合開始剤としては、アゾ系の油性化合物（例えば、アゾビスイソブチロニトリル、２，２'−アゾビス（２−メチルブチロニトリル）、２，２'−アゾビス（２，４−ジメチルバレロニトリル）等）、アゾ系の水性化合物（例えば、アニオン系の４，４'−アゾビス（４−シアノ吉草酸）、カチオン系の２，２'−アゾビス（２−メチルプロピオンアミジン））、レドックス系の油性過酸化物（例えば、ベンゾイルパーオキサイド、パラクロロベンゾイルパーオキサイド、ラウロイルパーオキサイド、ｔ−ブチルパーベンゾエート等）、水性過酸化物（例えば、過硫酸カリ、過酸化アンモニウム等）等が挙げられる。
【００４１】
乳化剤としては、従来公知のものが用いられるが、中でも、反応性乳化剤、例えばアントックス（Ａｎｔｏｘ）ＭＳ−６０（日本乳化剤株式会社製）、エレミノールＪＳ−２（三洋化成工業株式会社製）、アデカリアソープＮＥ−２０（株式会社ＡＤＥＫＡ製）、アクアロンＨＳ−１０（第一工業製薬株式会社製）等が特に好ましく用いられる。
また、アクリルエマルション樹脂の分子量を調整する目的で、ラウリルメルカプタン等のメルカプタンやα−メチルスチレンダイマー等の連鎖移動剤を必要に応じて用いてもよい。
【００４２】
反応温度は開始剤により決定され、例えばアゾ系開始剤では６０〜９０℃であり、レドックス系では３０〜７０℃で反応を行うことが好ましい。反応時間は、１〜８時間であることが好ましい。α，β−エチレン性不飽和モノマー混合物の総量に対する開始剤の使用量は、０．１〜５質量％であることが好ましく、より好ましくは０．２〜２質量％である。
【００４３】
上述の乳化重合は、２段階で行うことができる。即ち、先ずα，β−エチレン性不飽和モノマー混合物のうちの一部（α，β−エチレン性不飽和モノマー混合物１）を乳化重合し、ここにα，β−エチレン性不飽和モノマー混合物の残り（α，β−エチレン性不飽和モノマー混合物２）を更に加えて乳化重合を行ってもよい。
【００４４】
優れた意匠性を有する塗膜を形成するために、α，β−エチレン性不飽和モノマー混合物１は、アミド基を有するα，β−エチレン性不飽和モノマーを含むことが好ましい。またこのとき、α，β−エチレン性不飽和モノマー混合物２は、アミド基を有するα，β−エチレン性不飽和モノマーを含まないことが好ましい。
【００４５】
アクリルエマルション樹脂の粒子径は、０．０１〜１．０μｍの範囲内であることが好ましい。粒子径が０．０１μｍ未満であると、作業性が低下するおそれがあり、１．０μｍを超えると、得られる塗膜の外観が悪化するおそれがある。アクリルエマルション樹脂の粒子径は、例えばモノマー組成や乳化重合の条件を調整することにより調整可能である。なお、本明細書において、粒子径は、レーザー光散乱法により測定した体積平均粒径を意味する。
【００４６】
アクリルエマルション樹脂は、安定性の観点から、必要に応じて塩基で中和することによりｐＨが５〜１０の範囲内で用いられることが好ましい。中和は、乳化重合の前後に、ジメチルエタノールアミンやトリエチルアミンのような３級アミンを添加することにより行われる。
ベース塗料中におけるアクリルエマルション樹脂の含有量としては、ベース塗料の樹脂固形分あたり１５〜４０質量％が好ましく、２０〜３５質量％がより好ましい。ベース塗料中におけるアクリルエマルション樹脂の含有量が、１５質量％未満であると塗膜の外観が低下するおそれがあり、４０質量％を超えると塗膜の耐水性及び耐チッピング性が低下するおそれがある。
【００４７】
［ポリエーテルポリオール］
ベース塗料の塗膜形成性樹脂として配合されるポリエーテルポリオールとしては、１分子中に１級水酸基を平均０．０２個以上有し且つ数平均分子量が３００〜３０００であるものが好ましく用いられる。このようなポリエーテルポリオールを含有することにより、塗膜のフリップフロップ性、耐水性及び耐チッピング性を向上させることができる。なお、本明細書において、数平均分子量は、ＧＰＣ（ゲルパーミエーションクロマトグラフ）を用いたポリスチレン換算の数平均分子量を意味する。
【００４８】
ポリエーテルポリオールの１分子中における１級水酸基が平均０．０２個未満であると、塗膜の耐水性や耐チッピング性が低下する。１分子中の１級水酸基は、０．０４個以上であることがより好ましく、１個以上であることが更に好ましい。１級水酸基の他、２級及び３級水酸基を含めた水酸基の個数は、塗膜の耐水性及び耐チッピング性の観点から、１分子中に２個以上であることが好ましい。
【００４９】
ここで、ポリエーテルポリオールの水酸基価は、３０〜７００ｍｇＫＯＨ／ｇであることが好ましい。水酸基価が３０ｍｇＫＯＨ／ｇ未満であると、硬化性が低下して塗膜の耐水性及び耐チッピング性が低下するおそれがある。また水酸基価が７００ｍｇＫＯＨ／ｇを超えると、塗料の安定性及び塗膜の耐水性が低下するおそれがある。特に好ましい水酸基価は、５０〜５００ｍｇＫＯＨ／ｇである。
【００５０】
また、ポリエーテルポリオールの数平均分子量が３００未満であると、塗膜の耐水性が低下するおそれがあり、数平均分子量が３０００を超えると、塗膜の硬化性及び耐チッピング性が低下するおそれがある。特に好ましい数平均分子量は、４００〜２０００である。
【００５１】
ベース塗料中のポリエーテルポリオールの含有量は、ベース塗料の樹脂固形分あたり１〜４０質量％であることが好ましく、より好ましくは３〜３０質量％である。ポリエーテルポリオールの含有量が１質量％未満であると、塗膜の外観が低下するおそれがあり、４０質量％を超えると、塗膜の耐水性及び耐チッピング性が低下するおそれがある。
【００５２】
ポリエーテルポリオールとしては、多価アルコール、多価フェノール、多価カルボン酸類等の活性水素含有化合物にアルキレンオキサイドが付加した化合物が挙げられる。活性水素含有化合物としては、例えば、水、多価アルコール類（エチレングリコール、ジエチレングリコール、トリメチレングリコール、プロピレングリコール、１，４−ブタンジオール、１，６−ヘキサンジオール、ネオペンチルグリコール、１，４−ジヒドロキシメチルシクロヘキサン及びシクロヘキシレングリコール等の２価のアルコール、グリセリン、トリオキシイソブタン、１，２，３−ブタントリオール、１，２，３−ペンタントリオール、２−メチル−１，２，３−プロパントリオール、２−メチル−２，３，４−ブタントリオール、２−エチル−１，２，３−ブタントリオール、２，３，４−ペンタントリオール、２，３，４−ヘキサントリオール、４−プロピル−３，４，５−ヘプタントリオール、２，４−ジメチル−２，３，４−ペンタントリオール、ペンタメチルグリセリン、ペンタグリセリン、１，２，４−ブタントリオール、１，２，４−ペンタントリオール、トリメチロールエタン及びトリメチロールプロパン等の３価アルコール、ペンタエリスリトール、１，２，３，４−ペンタンテトロール、２，３，４，５−ヘキサンテトロール、１，２，４，５−ペンタンテトロール、１，３，４，５−ヘキサンテトロール、ジグリセリン及びソルビタン等の４価アルコール、アドニトール、アラビトール、キシリトール及びトリグリセリン等の５価アルコール、ジペンタエリスリトール、ソルビトール、マンニトール、イジトール、イノシトール、ダルシトール、タロース及びアロース等の６価アルコール、蔗糖等の８価アルコール、ポリグリセリン等）；多価フェノール類［多価フェノール（ピロガロール、ヒドロキノン、フロログルシン等）、ビスフェノール類（ビスフェノールＡ、ビスフェノールスルフォン等）］；ポリカルボン酸［脂肪族ポリカルボン酸（コハク酸、アジピン酸等）、芳香族ポリカルボン酸（フタル酸、テレフタル酸、トリメリット酸等）］等；及びこれらの２種以上の混合物が挙げられる。
【００５３】
ポリエーテルポリオールは、常法により、常圧又は加圧下で６０〜１６０℃の温度条件下で、上記活性水素含有化合物にアルキレンオキサイドをアルカリ触媒の存在下で付加反応を行うことにより得られる。アルキレンオキサイドとしては、エチレンオキサイド、プロピレンオキサイド、ブチレンオキサイド等のアルキレンオキサイドが挙げられ、これらは１種又は２種以上を併用することができる。２種以上を併用する場合の付加形式は、ブロック又はランダムのいずれでもよい。
【００５４】
ポリエーテルポリオールとしては、市販品を用いることができる。例えば、ポリエーテルポリオールとして、プライムポールＰＸ−１０００、サンニックスＳＰ−７５０、ＰＰ−４００（いずれも三洋化成工業株式会社製）、ＰＴＭＧ−６５０（三菱化学株式会社製）等を用いることができる。
【００５５】
［ウレタンエマルション樹脂］
ベース塗料の塗膜形成性樹脂として配合されるウレタンエマルション樹脂としては、例えば次のようにして得たものを用いることができる。先ず、ジイソシアネートと、少なくとも２個の活性水素を有するグリコール又はカルボン酸基を有するグリコールを、ＮＣＯ／ＯＨ当量比０．５〜２．０で反応させることで、ウレタンプレポリマーを生成させる。次いで、生成したウレタンプレポリマーを中和剤により中和し、鎖伸長剤により鎖伸長する。その後、カチオン系、ノニオン系又はアニオン系の界面活性剤とイオン交換水を添加して分散させることにより、ウレタンエマルション樹脂を得る。
【００５６】
上述のジイソシアネートとしては、例えば脂肪族、脂環式又は芳香族ジイソシアネートが挙げられる。具体的には、２，４−トリレンジイソシアネート、２，６−トリレンジイソシアネート、４，４'−ジフェニルメタンジイソシアネート、ｍ−フェニレンジイソシアネート、キシリレンジイソシアネート、テトラメチレンジイソシアネート、ヘキサメチレンジイソシアネート、メタキシレンジイソシアネート、リジンジイソシアネート、１、４−シクロヘキシレンジイソシアネート、４，４'−ジシクロヘキシルメタンジイソシアネート、３，３'−ジメチル−４，４'−ビフェニレンジイソシアネート、３，３'−ジメトキシ−４，４'−ビフェニレンジイソシアネート、１，５−ナフタレンジイソシアネート、１，５−テトラヒドロナフタレンジイソシアネート、イソホロンジイソシアネート及びそれらの誘導体等が挙げられる。
【００５７】
上述の活性水素を有するグリコールとしては、例えばエチレングリコール、ジエチレングリコール、トリエチレングリコール、１，２−プロピレングリコール、トリメチレングリコール、１，３−ブチレングリコール、テトラメチレングリコール、ヘキサメチレングリコール、水添ビスフェノールＡ、ビスフェノールＡのエチレンオキサイド又はプロピレンオキサイド付加物等の低分子量グリコール、ポリオキシプロピレングリコール類、ポリオキシプロピレンとグリセリンとの付加物、ポリオキシプロピレンとトリメチロールプロパンとの付加物、ポリオキシプロピレンと１，２，６−ヘキサントリオールとの付加物、ポリオキプロピレンとペンタエリスリットとの付加物、ポリオキシプロピレンとソルビットとの付加物、メチレン−ビス−フェニルジイソシアネート、ヒドラジンで鎖伸長したポリテトラフランポリエーテル及びそれらの誘導体等が挙げられる。
また、アジピン酸又はフタル酸と、エチレングリコール、プロピレングリコール、１，３−ブチレングリコール、１，４−ブチレングリコール、ジエチレングリコール、ヘキサンジオール、１，２，６−ヘキサントリオール、トリメチロールプロパン又は１，１，１−トリメチロールエタン等の縮合物であるポリエステル類、ポリカプロラクトン等も挙げられる。
【００５８】
上述のカルボン酸基を有するグリコールとしては、例えば２，２−ジメチロールプロピオン酸、２，２−ジメチロール酪酸、２，２−ジメチロール吉草酸等が挙げられる。
【００５９】
上述の中和剤としては、例えばトリメチルアミン、トリエチルアミン、トリ−ｎ−プロピルアミン、トリブチルアミン、トリエタノールアミン等のアミン類、水酸化ナトリウム、水酸化カリウム、アンモニア等が挙げられる。
【００６０】
上述の鎖伸長剤としては、例えばエチレングリコール、プロピレングリコール等のポリオール類、エチレンジアミン、プロピレンジアミン、ヘキサメチレンジアミン、トリレンジアミン、キシリレンジアミン、ジフェニルジアミン、ジアミノジフェニルメタン、ジアミノシクロヘキシルメタン、ピペラジン、２−メチルピペラジン、１，２−ビス（２−シアノエチルアミノ）エタン、イソホロンジアミン等の脂肪族、脂環式又は芳香族ジアミン、水等が挙げられる。
【００６１】
上述のウレタンエマルション樹脂としては、市販品を用いることができる。具体的には、ＤＩＣ株式会社製の「ボンディック」シリーズ、「ハイドラン」シリーズ、バイエル社製の「インプラニール」シリーズ、ネオレッツＲ−９４０、Ｒ−９４１、Ｒ−９６０、Ｒ−９６２、Ｒ−９６６、Ｒ−９６７、Ｒ−９６２、Ｒ−９６０３、Ｒ−９６３７、Ｒ−９６１８、Ｒ−９６１９、ＸＲ−９６２４等のアビシア社製の「ネオレッツ」シリーズ、三洋化成工業株式会製の「ユーコート」、「ユープレン」、「パーマリン」シリーズ、株式会社ＡＤＥＫＡ製の「アデカボンタイター」シリーズ等を用いることができる。これらウレタンエマルション樹脂は、１種又は２種以上を併用してもよい。
【００６２】
ウレタンエマルション樹脂の含有量は、ベース塗料の樹脂固形分１００質量部あたり、３〜３０質量部であることが好ましい。ウレタンエマルション樹脂の含有量が３質量部未満であると、付着性等が低下するおそれがあり、３０質量部を超えると、塗料の貯蔵安定性が低下するおそれがある。特に好ましくは、１０〜２５質量部である。
【００６３】
［硬化剤］
ベース塗料の塗膜形成性樹脂として配合される硬化剤としては、塗料一般に用いられている硬化剤を用いることができる。得られる塗膜の諸性能及びコストの観点から、アミノ樹脂及びブロックイソシアネートが好ましく用いられる。
アミノ樹脂としては、例えばジメチルエタノールアミン等の他、水溶性メラミン樹脂又は非水溶性メラミン樹脂を用いることができる。これらメラミン樹脂としては、市販品を用いることができ、例えば三井化学株式会社製サイメル２０４等を用いることができる。
ブロックイソシアネートとしては、トリメチレンジイソシアネート、ヘキサメチレンジイソシアネート、キシリレンジイソシアネート、イソホロンジイソシアネート等のポリイソシアネートに活性水素を有するブロック剤を付加させたものを用いることができる。このブロックイソシアネートは、加熱によりブロック剤が解離してイソシアネート基が発生し、樹脂成分中の官能基と反応することで硬化する。
【００６４】
ベース塗料中の硬化剤の含有量は、ベース塗料中の樹脂固形分１００質量部あたり、１５〜１００質量部であることが好ましく、１５〜３５質量部であることが更に好ましい。硬化剤の含有量が１５質量部未満であると、硬化性等が低下するおそれがあり、１００質量部を超えると、付着性及び耐温水性等が低下するおそれがある。
【００６５】
また、硬化剤と上述のウレタンエマルション樹脂の合計含有量は、塗料樹脂固形分１００質量部当たり、３０〜６０質量部であることが好ましい。硬化剤及びウレタンエマルション樹脂の合計含有量が、３０質量部未満であると、塗装作業性が低下するおそれがあり、６０質量部を超えると、塗料の貯蔵安定性が低下するおそれがある。特に好ましくは、３０〜５５質量部である。
【００６６】
［その他成分］
ベース塗料は、必要に応じて、その他成分を含んでいてもよい。例えばベース塗料は、上述のアクリルエマルション樹脂、ポリエーテルポリオール、ウレタンエマルション樹脂及び硬化剤以外に、アクリル樹脂、ポリエステル樹脂、アルキド樹脂、エポキシ樹脂等の他の塗膜形成性樹脂を含んでいてもよい。
【００６７】
上記の他の塗膜形成性樹脂は、数平均分子量が３０００〜５００００であることが好ましく、より好ましい数平均分子量は６０００〜３００００である。数平均分子量が３０００より小さいと、塗装作業性及び硬化性が十分ではなくなるおそれがある。数平均分子量が５００００を超えると、塗装時の不揮発分が低くなりすぎ、かえって塗装作業性が悪くなるおそれがある。
【００６８】
上記の他の塗膜形成性樹脂は、酸価が１０〜１００ｍｇＫＯＨ／ｇであることが好ましく、より好ましい酸価は２０〜８０ｍｇＫＯＨ／ｇである。酸価が１００ｍｇＫＯＨ／ｇを超えると、塗膜の耐水性が低下するおそれがあり、酸価が１０ｍｇＫＯＨ／ｇ未満であると、樹脂の水分散性が低下するおそれがある。
また、上記の他の塗膜形成性樹脂は、水酸基価が２０〜１８０ｍｇＫＯＨ／ｇであることが好ましく、より好ましい水酸基価は３０〜１６０ｍｇＫＯＨ／ｇである。水酸基価が１８０ｍｇＫＯＨ／ｇを超えると、塗膜の耐水性が低下するおそれがあり、水酸基価が２０未満であると、塗膜の硬化性が低下するおそれがある。
【００６９】
なお、上記の他の塗膜形成性樹脂と上述のアクリルエマルション樹脂との配合割合は、両樹脂の固形分総量に対して、アクリルエマルション樹脂が５〜９５質量％であることが好ましく、より好ましくは１０〜８５質量％であり、更に好ましくは２０〜７０質量％である。即ち、両樹脂の固形分総量に対して、上記の他の塗膜形成性樹脂が９５〜５質量％であることが好ましく、より好ましくは９０〜１５質量％であり、更に好ましくは８０〜３０質量％である。アクリルエマルション樹脂の割合が５質量％未満であると、タレを抑制できず塗膜外観が低下するおそれがあり、９５質量％を超えると塗膜外観が悪化するおそれがある。
【００７０】
ベース塗膜（ベース塗料）は、集光性染料を含有することが好ましい。ベース塗膜の含有する集光性染料としては、後述する第１クリヤー塗膜の含有する集光性染料と同様の種類の集光性染料が挙げられる。後段で詳述するが、集光性染料を含有する塗膜は、膜厚の変化による色変動が大きい。ベース塗膜が集光性染料を含有することにより、複層塗膜の複層方向（厚み方向）における集光性染料を含有する領域が大きくなるので、第１クリヤー塗膜の膜厚変化による塗膜の色変動を抑えることができる。
【００７１】
ベース塗膜を形成するベース塗料における集光性染料の含有量は、０．０１〜０．１ｐｈｒであることが好ましい。ここで、「ｐｈｒ（ｐｅｒ  ｈｕｎｄｒｅｄ  ｒｅｓｉｎ）」とは、塗料の樹脂成分の質量を１００とした場合の、集光性染料の質量を示したものである。ベース塗料における集光性染料の含有量が、０．０１ｐｈｒ未満である場合には、第１クリヤー塗膜の膜厚変化による塗膜の色変動が大きくなってしまう傾向にある。一方、ベース塗料における集光性染料の含有量が、０．１ｐｈｒよりも多いと、逆にベース塗膜の膜厚変化による塗膜の色変動が生じてしまう場合がある。
【００７２】
また、ベース塗膜（ベース塗料）は、上述の着色顔料以外の他の顔料を含んでいてもよい。他の顔料としては、光輝性顔料や体質顔料等が挙げられる。光輝性顔料としては、例えばアルミニウム、銅、亜鉛、鉄、ニッケル、スズ、酸化アルミニウム等の金属や合金等や、干渉マイカ、ホワイトマイカ、グラファイト、ガラスフレーク等が挙げられる。体質顔料としては、例えば炭酸カルシウム、硫酸バリウム、クレー、タルク等が挙げられる。
【００７３】
また、ベース塗膜（ベース塗料）は、後述する第１クリヤー塗膜とのなじみを防止し、良好な塗装作業性を確保する目的で、その他添加剤として粘性制御剤を含んでいてもよい。粘性制御剤としては、一般にチクソトロピー性を示すものを用いることができ、例えば架橋又は非架橋の樹脂粒子、脂肪酸アマイドの膨潤分散体、アマイド系脂肪酸、長鎖ポリアミノアマイドの燐酸塩等のポリアマイド系、酸化ポリエチレンのコロイド状膨潤分散体等のポリエチレン系、有機酸スメクタイト粘土、モンモリロナイト等の有機ベントナイト系、ケイ酸アルミ、硫酸バリウム等の無機顔料、顔料の形状により粘性が発現する偏平顔料等が挙げられる。
【００７４】
また、ベース塗膜（ベース塗料）は、上記成分の他に塗料に通常添加される添加剤、例えば表面調整剤、増粘剤、酸化防止剤、紫外線防止剤、消泡剤等を含んでいてもよい。これらの配合量は、従来公知の範囲内である。
【００７５】
上述したベース塗料の調製方法は特に限定されず、従来公知の方法により調製される。具体的には、上述の各成分を、ニーダー又はロール等を用いて混練、分散することにより、ベース塗料が調製される。
【００７６】
＜第１クリヤー塗膜＞
第１クリヤー塗膜は、ベース塗膜の上に形成される。第１クリヤー塗膜は、第１クリヤー塗料により形成される。
第１クリヤー塗膜は、ベース塗膜を保護する機能に加えて、ベース塗膜表面の凹凸等を平滑化することで、複層塗膜の外観を向上させる機能を有する。第１クリヤー塗膜を形成する第１クリヤー塗料としては、塗膜形成性樹脂、硬化剤及び添加剤等を含有するものが用いられる。
【００７７】
第１クリヤー塗料に配合される塗膜形成性樹脂としては、例えばアクリル樹脂、ポリエステル樹脂、エポキシ樹脂、ウレタン樹脂等が挙げられ、これらはアミノ樹脂やポリイソシアネート樹脂等の硬化剤と組み合わせて用いられる。塗膜の透明性等の観点から、アクリル樹脂やポリエステル樹脂と、アミノ樹脂やポリイソシアネート樹脂との組み合わせが好ましく用いられる。
【００７８】
第１クリヤー塗料は、ベース塗膜と第１クリヤー塗膜との間のなじみや反転の防止の他、タレの防止を目的として、粘性制御剤を添加することが好ましい。粘性制御剤の添加量は、第１クリヤー塗料中の樹脂固形分１００質量部に対して、０．０１〜１０質量部であることが好ましく、より好ましくは０．０２〜８質量部、更に好ましくは０．０３〜６質量部である。粘性制御剤の添加量が１０質量部を超えると、得られる複層塗膜の外観が低下するおそれがある。また、粘性制御剤の添加量が０．１質量部未満であると、粘性制御効果が十分得られず、塗膜形成時にタレ等が発生するおそれがある。
【００７９】
第１クリヤー塗料の塗料形態としては、有機溶剤型、水性型（水溶性、水分散性、エマルジョン）、非水分散型、粉体型のいずれでもよい。また、第１クリヤー塗料は、塗料形態に応じて、必要により硬化触媒や表面調整剤等を含有していてもよい。
例えば、水性型の第１クリヤー塗料としては、上述の塗膜形成性樹脂を塩基で中和して水性化した樹脂を含有するものが挙げられる。なお、中和は、重合前後に、ジメチルエタノールアミン及びトリエチルアミンのような３級アミンを添加することにより行われる。
【００８０】
第１クリヤー塗料としては、市販品を用いることができる。例えば、日本ペイント社製のＳＰＯ−１７１クリヤー（アクリルメラミン系溶剤型クリヤー）を、第１クリヤー塗料として用いることができる。
【００８１】
［集光性染料］
また、第１クリヤー塗膜（第１クリヤー塗料）は、集光性染料を含有する。集光性染料とは、天然光又は人工光を吸収して、吸収した光を蛍光に変換して発光する化合物である。集光性染料を構成する化合物としては、１，８−ナフタルイミド構造を有する化合物や、ペリレン構造を有する化合物等が挙げられる。ペリレン構造を有する化合物としては、ペリレン−３，４，９，１０−テトラカルボン酸と、２，６−ジ置換アニリンとを縮合させた構造を有する化合物が挙げられる。より具体的には、集光性染料としては、ＢＡＳＦ社製の「Ｌｕｍｏｇｅｎ  Ｆ」が挙げられる。
【００８２】
続いて、集光性染料の吸収・発光スペクトルを参照しながら、集光性染料の発光機構について説明する。多くの場合、集光性染料は、所定の波長の光を吸収して、その波長よりも長波長側の光を発する。
【００８３】
図１は、「Ｌｕｍｏｇｅｎ  Ｆ  Ｖｉｏｌｅｔ  ５７０」（ＢＡＳＦ社製、以下「集光性紫色染料」と言う）の吸収・発光スペクトルである。図１に示すように、集光性紫色染料は、３５０〜４００ｎｍの波長における吸光度が高く、４００〜５００ｎｍの波長における発光強度が高い。このように、集光性紫色染料は、可視光の中でも短波長側の光を発する。従って、集光性紫色染料を含有する塗膜は、紫色（青みがかった紫色）を呈する。
【００８４】
図２は、「Ｌｕｍｏｇｅｎ  Ｆ  Ｙｅｌｌｏｗ  ０８３」（ＢＡＳＦ社製、以下「集光性黄色染料」と言う）の吸収・発光スペクトルである。図２に示すように、集光性黄色染料は、４００〜４８０ｎｍにおける吸光度が高く、５００〜５７０ｎｍにおける発光強度が高い。従って、集光性黄色染料を含有する塗膜は、黄色（黄緑色）を呈する。
【００８５】
図３は、「Ｌｕｍｏｇｅｎ  Ｆ  Оｒｅｎｇｅ  ２４０」（ＢＡＳＦ社製、以下「集光性橙色染料」と言う）の吸収・発光スペクトルである。図３に示すように、集光性橙色染料は、４８０〜５３０ｎｍにおける吸光度が高く、５５０〜６５０ｎｍにおける発光強度が高い。従って、集光性橙色染料を含有する塗膜は、橙色を呈する。
【００８６】
図４は、「Ｌｕｍｏｇｅｎ  Ｆ  Ｒｅｄ  ３０５」（ＢＡＳＦ社製、以下「集光性赤色染料」と言う）の吸収・発光スペクトルである。図４に示すように、集光性赤色染料は、５００〜６００ｎｍにおける吸光度が高く、６２０〜７００ｎｍにおける発光強度が高い。このように、集光性赤色染料は、可視光の中でも長波長側の光を発する。従って、集光性赤色染料を含有する塗膜は、赤色を呈する。
【００８７】
第１クリヤー塗膜を形成する第１クリヤー塗料における集光性染料の含有量は、０．０１〜０．１ｐｈｒであることが好ましい。第１クリヤー塗料における集光性染料の含有量が、０．０１ｐｈｒ未満である場合には、複層塗膜の意匠性（彩度）が低下してしまう傾向にある。ところで、前段でも指摘したが、集光性染料を含有する塗膜は、膜厚の変化による色変動が大きい。これは、塗膜内を進行する集光性染料の発する光が、塗膜の膜厚の変化している部分から光が漏出してしまうので、塗膜の膜厚の変化している部分がその周辺よりも明るくなってしまうことによる。従って、第１クリヤー塗料における集光性染料の含有量が、０．１ｐｈｒよりも多いと、第１クリヤー塗膜の膜厚が変化している部分がより目立ち、第１クリヤー塗膜の膜厚変化による色変動が大きくなってしまう場合がある。
【００８８】
［紫外線吸収剤］
第１クリヤー塗膜（第１クリヤー塗料）は、紫外線吸収剤（ＵＶＡ）を含有することが好ましい。第１クリヤー塗膜の含有するＵＶＡは、後段で詳述する第２クリヤー塗膜の含有するＵＶＡとは異なり、紫外線を吸収する化合物であれば特に限定されない。第１クリヤー塗膜の含有するＵＶＡとしては、ベンゾトリアゾール系紫外線吸収剤や、トリアジン系紫外線吸収剤を例示することができる。
【００８９】
第１クリヤー塗膜を形成する第１クリヤー塗料におけるＵＶＡの含有量は、２〜４ｐｈｒであることが好ましい。第１クリヤー塗料におけるＵＶＡの含有量が、２ｐｈｒ未満である場合には、複層塗膜の耐候性が低下してしまう傾向にある。一方、第１クリヤー塗料におけるＵＶＡの含有量が、４ｐｈｒよりも多いと、第１クリヤー塗膜の膜安定性が低下してしまう場合がある。
【００９０】
［ヒンダードアミン系光安定剤］
第１クリヤー塗膜は、ヒンダードアミン系光安定剤（ＨＡＬＳ）を含有することが好ましい。ＨＡＬＳは、Ｎ原子に隣接する炭素原子には水素原子がないピペリジン環を有する化合物である。このようなピペリジン環としては、Ｎ原子に隣接する炭素原子にメチル基が結合している２，２，６，６−テトラメチルピペリジン環を挙げることができる。ＨＡＬＳは、塗膜に紫外線が照射されることにより発生したラジカルを補足することで、塗膜の着色を防止し、且つ、光沢を維持する。
【００９１】
第１クリヤー塗膜を形成する第１クリヤー塗料におけるＨＡＬＳの含有量は、２〜４ｐｈｒであることが好ましい。第１クリヤー塗料におけるＨＡＬＳの含有量が、２ｐｈｒ未満である場合には、複層塗膜の耐候性が低下してしまう傾向にある。一方、第１クリヤー塗料におけるＨＡＬＳの含有量が、４ｐｈｒよりも多いと、第１クリヤー塗膜の膜安定性が低下してしまう場合がある。
【００９２】
＜第２クリヤー塗膜＞
第２クリヤー塗膜は、第１クリヤー塗膜の上に形成される。第２クリヤー塗膜は、第２クリヤー塗料により形成される。
第２クリヤー塗膜は、ベース塗膜及び第１クリヤー塗膜を保護し、複層塗膜の外観を向上させる機能を有する。
【００９３】
第２クリヤー塗料としては、酸エポキシ硬化系クリヤー塗料が好ましく用いられる。この酸エポキシ硬化系クリヤー塗料は、酸無水物基含有アクリル樹脂（ａ）と、カルボキシル基含有ポリエステル樹脂（ｂ）と、水酸基及びエポキシ基を有するアクリル樹脂（ｃ）と、を含有する。第２クリヤー塗料は高固形分塗料であり、この第２クリヤー塗料により形成される第２クリヤー塗膜は、優れた耐酸性を有する。
【００９４】
酸無水物基含有アクリル樹脂（ａ）及びカルボキシル基含有ポリエステル樹脂（ｂ）に含有されるカルボキシル基と、水酸基及びエポキシ基を有するアクリル樹脂（ｃ）に含有されるエポキシ基とのモル比は、１／１．４〜１／０．６であることが好ましく、より好ましくは１／１．２〜１／０．８である。これらのモル比が１／０．６を超えると、塗膜の硬化性が低下するおそれがあり、これらのモル比が１／１．４未満であると、塗膜が黄変するおそれがある。
【００９５】
また、酸無水物基含有アクリル樹脂（ａ）に含有されるカルボキシル基と、カルボキシル基含有ポリエステル樹脂（ｂ）並びに水酸基及びエポキシ基を有するアクリル樹脂（ｃ）に含有される水酸基の合計とのモル比は、１／２．０〜１／０．５であることが好ましく、より好ましくは１／１．５〜１／０．７である。これらのモル比が１／０．５を超えると、塗膜の硬化性が低下するおそれがあり、これらのモルヒが１／２．０未満であると、水酸基が過剰となり耐水性が低下するおそれがある。
【００９６】
上述の各樹脂は、上述の好ましいモル比を満足するような含有量で配合される。具体的には、各樹脂の水酸基価、酸価及びエポキシ当量に基づいて、当業者に周知の計算法により計算された配合量に従って配合される。
【００９７】
第２クリヤー塗料の硬化機構は、次の通りである。先ず、加熱により酸無水物基含有アクリル樹脂（ａ）中の酸無水物基が、カルボキシル基含有ポリエステル樹脂（ｂ）並びに水酸基及びエポキシ基を含有するアクリル樹脂（ｃ）中に含有される水酸基と反応する。これにより、架橋点が形成され、カルボキシル基が生成する。次いで、生成したカルボキシル基と、カルボキシル基含有ポリエステル樹脂（ｂ）中のカルボキシル基は、水酸基及びエポキシ基を有するアクリル樹脂（ｃ）中のエポキシ基と反応する。これにより、さらなる架橋点が形成される。以上のように３種類の樹脂が相互に架橋反応することで、高い架橋密度を有する第２クリヤー塗膜が形成される。
【００９８】
なお、第２クリヤー塗料は、架橋密度及び耐水性の向上を目的として、ブロック化イソシアネートを含んでいてもよい。また、塗膜の耐候性向上を目的として、紫外線吸収剤及びヒンダードアミン光安定剤、酸化防止剤等を含んでいてもよい。また、レオロジーコントロール剤としての架橋樹脂粒子や、外観調整用の表面調整剤を含んでいてもよい。また、粘度調整を目的として、希釈剤としてのアルコール系溶剤（例えば、メタノール、エタノール、プロパノール、ブタノール等）、ヒドロカーボン系及びエステル系等の溶剤を含んでいてもよい。
【００９９】
架橋樹脂粒子を用いる場合は、第２クリヤー塗料の樹脂固形分１００質量部に対して０．０１〜１０質量部、好ましくは０．１〜５質量部の量で添加される。架橋樹脂粒子の添加量が１０質量部を超えると、外観が悪化するおそれがあり、０．０１質量部未満であると、レオロジーコントロール効果が得られないおそれがある。
【０１００】
なお、上述の各樹脂は、酸基を官能基として有するため、アミンで中和することにより、水性化が可能である。
また、第２クリヤー塗料としては、市販品を用いることができる。例えば、日本ペイント株式会社製のマックフロー  Ｏ−１８２０クリヤー（１液型）やＯ−２１００クリヤー（２液型）を、第２クリヤー塗料として用いることができる。
【０１０１】
［紫外線吸収剤］
第２クリヤー塗膜（第２クリヤー塗料）は、紫外線吸収剤（ＵＶＡ）を含有する。第２クリヤー塗膜の含有する紫外線吸収剤は、吸収スペクトルにおける吸光度が最大となる波長が３３０〜４００ｎｍの波長領域に存在しないものである。
【０１０２】
第２クリヤー塗膜の含有するＵＶＡとしては、ヒドロキシフェニルトリアジン系紫外線吸収剤を挙げることができる。ヒドロキシフェニルトリアジン系紫外線吸収剤とは、ヒドロキシフェニルトリアジン構造を有する化合物である。
より具体的には、ヒドロキシフェニルトリアジン系紫外線吸収剤として「Ｔｉｎｕｖｉｎ  ４００」（ＢＡＳＦ社製）及び「Ｔｉｎｕｖｉｎ  ４７９」（ＢＡＳＦ社製）を挙げることができる。第２クリヤー塗膜の含有するＵＶＡとしては、「Ｔｉｎｕｖｉｎ  ４００」、「Ｔｉｎｕｖｉｎ  ４７９」、あるいはこれらの混合物を用いることが好ましい。
【０１０３】
続いて、具体的なＵＶＡの吸収スペクトルを参照しながら、第２クリヤー塗膜の含有するＵＶＡについて詳しく説明する。
図５は、ヒドロキシフェニルトリアジン系紫外線吸収剤である「Ｔｉｎｕｖｉｎ  ４００」及び「Ｔｉｎｕｖｉｎ  ４７９」並びに、ベンゾトリアゾール系紫外線吸収剤である「Ｔｉｎｕｖｉｎ  ９００」（ＢＡＳＦ社製）の吸収スペクトルについて示す図である。
【０１０４】
図５に示すように、「Ｔｉｎｕｖｉｎ  ９００」は、吸収スペクトルにおける吸光度が最大となる波長は、３４５ｎｍ付近である。つまり、「Ｔｉｎｕｖｉｎ  ９００」は、吸収スペクトルにおける吸光度が最大となる波長は、３３０〜４００ｎｍの波長領域に属する。一方、「Ｔｉｎｕｖｉｎ  ４００」の吸収スペクトルにおける吸光度が最大となる波長は、２９０ｎｍよりも短波長側である。また、「Ｔｉｎｕｖｉｎ  ４７９」の吸収スペクトルにおける吸光度が最大となる波長は、３２０ｎｍ付近である。
図５から明らかなように、ヒドロキシフェニルトリアジン系紫外線吸収剤は、ベンゾトリアゾール系紫外線吸収剤よりも短波長側の波長における吸光度が高い。
【０１０５】
第２クリヤー塗膜を形成する第２クリヤー塗料におけるＵＶＡの含有量は、２〜４ｐｈｒであることが好ましい。第２クリヤー塗料におけるＵＶＡの含有量が、２ｐｈｒ未満である場合には、複層塗膜の耐候性が低下してしまう傾向にある。一方、第２クリヤー塗料におけるＵＶＡの含有量が、４ｐｈｒよりも多いと、第２クリヤー塗膜の膜安定性が低下してしまう場合がある。
【０１０６】
［ヒンダードアミン系光安定剤］
第２クリヤー塗膜は、第１クリヤー塗膜と同様にヒンダードアミン系光安定剤（ＨＡＬＳ）を含有することが好ましい。第２クリヤー塗膜を形成する第２クリヤー塗料におけるＨＡＬＳの含有量は、０．５〜１．０ｐｈｒであることが好ましい。第２クリヤー塗料におけるＨＡＬＳの含有量が、０．５ｐｈｒ未満である場合には、複層塗膜の耐候性が低下してしまう傾向にある。一方、第２クリヤー塗料におけるＨＡＬＳの含有量が、１．０ｐｈｒよりも多いと、第２クリヤー塗膜の膜安定性が低下してしまう場合がある。
【０１０７】
＜複層塗膜の形成方法＞
本実施形態に係る複層塗膜の形成方法は、ベース塗膜を形成する工程と、第１クリヤー塗膜を形成する工程と、第２クリヤー塗膜を形成する工程と、を備える。
【０１０８】
ベース塗膜を形成する工程では、被塗装物の上にベース塗料を塗装して、ベース塗膜を形成する。ベース塗料の塗装方法としては、静電塗装が好ましく採用される。
【０１０９】
第１クリヤー塗膜を形成する工程では、ベース塗膜の上に第１クリヤー塗料を塗装して、第１クリヤー塗膜を形成する。本工程では、未硬化のベース塗膜上に、第１クリヤー塗料を塗装することで、未硬化の第１クリヤー塗膜を形成することが好ましい。塗装方法としては、静電塗装が好ましく採用される。
【０１１０】
被塗物の上に形成されたベース塗膜と第１クリヤー塗膜は、焼き付けることで硬化されることが好ましい（第１焼き付け工程）。即ち、第１焼き付け工程は、ベース塗膜と、第１クリヤー塗膜とを、同時に焼き付け硬化させる工程である。
【０１１１】
第１焼き付け工程の焼き付け温度は、１００〜１８０℃であることが好ましく、より好ましい焼き付け温度は１２０〜１６０℃である。また、第１焼き付け工程の焼き付け時間は、焼き付け温度に応じて変動するが、１２０〜１６０℃の焼き付け温度であれば１０〜３０分であることが好ましい。
【０１１２】
なお、ベース塗膜の膜厚は、乾燥膜厚で５〜３５μｍが好ましく、より好ましくは１０〜２５μｍである。ベース塗膜の膜厚がこの範囲内であれば、美観性及び意匠性の高い複層塗膜が得られる。
また、第１クリヤー塗膜の膜厚は、乾燥膜厚で１０〜８０μｍが好ましく、より好ましくは２０〜６０μｍである。第１クリヤー塗膜の膜厚が８０μｍを超えると、塗装時にムラ、ピンホール又は流れ等の不具合が生じるおそれがある。また、第１クリヤー塗膜の膜厚が１０μｍ未満であると、膜切れが発生するおそれがある。
【０１１３】
第２クリヤー塗膜を形成する工程では、第１クリヤー塗膜の上に第２クリヤー塗料を塗装して第２クリヤー塗膜を形成する。塗装方法としては、静電塗装が好ましく採用される。本工程では、硬化した第１クリヤー塗膜の上に第２クリヤー塗料を塗布するのが好ましい。
【０１１４】
第２クリヤー塗膜は、焼き付けることで硬化されることが好ましい（第２焼き付け工程）。
第２焼き付け工程の焼き付け温度は、１００〜１８０℃であることが好ましく、より好ましい焼き付け温度は１２０〜１６０℃である。また、第２焼き付け工程の焼き付け時間は、焼き付け温度に応じて変動するが、１２０〜１６０℃の焼き付け温度であれば１０〜３０分であることが好ましい。
【０１１５】
また、第２クリヤー塗膜の膜厚は、乾燥膜厚で１０〜８０μｍが好ましく、より好ましくは２０〜６０μｍである。第２クリヤー塗膜の膜厚が８０μｍを超えると、鮮映性が低下し、塗装時にムラ、ピンホール又は流れ等の不具合が生じるおそれがある。また、第２クリヤー塗膜の膜厚が１０μｍ未満であると、膜切れが発生するおそれがある。
【０１１６】
本実施形態に係る複層塗膜の色は、紫色、黄色、橙色、赤色等にすることができ、特に限定されないが、第１クリヤー塗膜の含有する集光性染料による鮮やかさが際立つことから、赤色や黄色の複層塗膜とするのが好ましい。
【０１１７】
以上説明した本実施形態に係る複層塗膜によれば、以下の効果が奏される。
本実施形態に係る複層塗膜では、第１クリヤー塗料に、集光性染料を含有させ、第２クリヤー塗膜に、吸光度が最大となる波長が３３０〜４００ｎｍの波長領域に存在しないＵＶＡを含有させた。
集光性染料を含有する塗膜は、意匠性（彩度）は高いが、耐候性が低い傾向にある。本実施形態では、第１クリヤー塗料の上に形成される第２クリヤー塗膜に、ＵＶＡを含有させることで、集光性染料を含有する第１クリヤー塗料まで到達する紫外線を減少させることができ、複層塗膜の耐候性を向上させることができる。
特に、第２クリヤー塗膜の含有するＵＶＡは、吸光度が最大となる波長が、３３０〜４００ｎｍの波長領域に存在しない。つまり、第２クリヤー塗膜の含有するＵＶＡは、３３０ｎｍよりも短波長側の吸光度が高い（図５参照）。３３０ｎｍよりも短波長側の吸光度が高いＵＶＡを第２クリヤー塗膜に含有させることによって、複層塗膜の耐候性が向上する理由については、必ずしも明らかにはなっていないが、多くの集光性染料が３３０ｎｍよりも短波長側の紫外線を多く吸収することにより、塗膜の劣化が進行してしまうことに原因があると考えられる。
【０１１８】
また、第１クリヤー塗膜の含有する集光性染料の多くは、図１〜図４において示すように、３５０ｎｍよりも長波長側の吸光度が高い。このように、第２クリヤー塗膜の含有するＵＶＡの吸光度が高い波長領域と、第１クリヤー塗膜の含有する集光性染料の吸光度が高い波長領域は、ほとんど重複しない。従って、第２クリヤー塗膜の含有するＵＶＡは、第１クリヤー塗膜の含有する集光性染料の光の吸収を阻害しないことから、第２クリヤー塗膜がＵＶＡを含有していても、複層塗膜の意匠性（彩度）は十分に高い。
【０１１９】
なお、本発明は上記実施形態に限定されるものではなく、本発明の目的を達成できる範囲での変形、改良等は本発明に含まれる。
【実施例】
【０１２０】
次に、本発明を実施例に基づいて更に詳細に説明するが、本発明はこれに限定されるものではない。なお、特に断りがない限り「部」、「％」及び「ｐｈｒ」は、全て質量基準である。
【０１２１】
＜ベース塗料組成物の調製＞
日本ペイント株式会社製アクリルエマルション（平均粒子径１５０ｎｍ、不揮発分２０％、固形分酸価２０ｍｇＫＯＨ／ｇ、水酸基価４０ｍｇＫＯＨ／ｇ）を２３６部、
ジメチルエタノールアミン１０質量％水溶液を１０部、
日本ペイント株式会社製水溶性アクリル樹脂（不揮発分は３０．０％、固形分酸価４０ｍｇＫＯＨ／ｇ、水酸基価５０ｍｇＫＯＨ／ｇ）を２８．３部、
プライムポールＰＸ−１０００（三洋化成工業株式会社製２官能ポリエーテルポリオール、数平均分子量４００、水酸基価２７８ｍｇＫＯＨ／ｇ、一級／二級水酸基価比＝６３／３７、不揮発分１００％）を８．６部、
サイメル２０４（三井化学株式会社製混合アルキル化型メラミン樹脂、不揮発分１００％）を２１．５部、
ネオレッツＲ−９６０３（アビシア社製ポリカーポネート系ウレタンエマルション樹脂、不揮発分３３％）を２６部、そして、
ラウリルアシッドフォスフェート０．２部、の混合物に対して
レッドＢＯ（チバ株式会社製、ピロロヒ゜ロール系レッド高彩度顔料）をＰＷＣが２０．２８％となるように、
イルガカラー  ２ＧＬＭＡ（大日精化工業株式会社製、無機イエロー系高彩度顔料）をＰＷＣが５．５８％となるように、
マゼンタ  ３５５Ｄ（ＢＡＳＦ社製、キナクリドン系マゼンタ高彩度顔料）を微量、それぞれ添加し、均一分散することにより実施例１〜４及び比較例１〜８において用いる水性ベース塗料組成物（１）を得た。
【０１２２】
レッドＢＯ及びマゼンタ  ３５５Ｄの代わりに、ＣＲ−９７  ホワイト（石原産業株式会社、酸化チタン）をＰＷＣが２１．４５％となるように、リオノールグリーン  ６ＹＫＰ−Ｎ（東洋インキ株式会社製、シャニングリーン系顔料）を微量、それぞれ添加し、イルガカラー  ２ＧＬＭＡ（大日精化工業株式会社製、無機イエロー系高彩度顔料）をＰＷＣが５．５８％のＰＷＣを２０．１７％とする以外は、水性ベース塗料組成物（１）の調製と同様に、実施例５〜８及び比較例９〜１６において用いる水性ベース塗料組成物（２）を調製した。
【０１２３】
＜被塗物の作成＞
リン酸亜鉛処理した厚さ０．８ｃｍ、２０ｃｍ×３０ｃｍのＳＰＣＣ−ＳＤ鋼板（ダル鋼板）に、カチオン電着塗料「パワートップＵ−５０」（日本ペイント株式会社製）を、乾燥膜厚が２０μｍとなるように電着塗装し、１６０℃で３０分間焼き付けた。次に、得られた電着塗膜上に、乾燥塗膜が白色のＬ値が９０になるように調整した中塗り塗料を、乾燥膜厚が３０μｍとなるようにスプレー塗装し、１４０℃で２０分間焼き付けて、白色のＬ値が９０の中塗り塗膜が形成された、実施例１〜８及び比較例１〜７、９〜１５において用いる被塗物を作製した。
なお、比較例８及び１６において用いる被塗物については、電着塗膜上に、乾燥塗膜が白色のＬ値が７０になるように調整した中塗り塗料を塗装して、Ｌ値が７０の中塗塗膜を形成したこと以外は実施例１と同様の工程で作製した。被塗物の、「ＣＭ５１２ｍ−３」（コニカミノルタ株式会社製変角色差計）により測定した２５°における明度を表１及び表２に示す。
【０１２４】
＜複層塗膜の形成＞
表１及び表２に記載した種類及び量の集光性染料を含有させた上記水性ベース塗料組成物（１）又は（２）を、得られた被塗物の上に乾燥膜厚が１５μｍとなるよう、カートリッジベル（ＡＢＢ社製回転霧化塗装機）により塗装した。８０℃で３分間プレヒートした後、更に、ウエットオンウエットで、表１及び表２に記載した種類及び量のＵＶＡ、ＨＡＬＳ、集光性染料及び顔料を含有する第１クリヤー塗料「ＳＰＯ−１７１」（日本ペイント株式会社製、アクリル／メラミン樹脂系溶剤型塗料組成物）を、乾燥膜厚が３０μｍとなるように、μμベルにより回転霧化型静電塗装した。７分間のセッテイングの後、１４０℃で３０分間焼き付けて、第１クリヤー塗膜を得た。なお、比較例１〜５及び比較例９〜１３については、第１クリヤー塗料として、表１及び表２に記載した種類及び量のＵＶＡ、ＨＡＬＳ、集光性染料及び顔料を含有する「マックフロー  Ｏ−１８１０クリヤー」（日本ペイント株式会社製、酸・エポキシ硬化型アクリル樹脂系塗料）を用い、焼き付け後の塗膜を複層塗膜とした。
【０１２５】
実施例１〜８、比較例６〜８及び比較例１４〜１６については、続いて、表１及び表２に記載した種類及び量のＵＶＡ及びＨＡＬＳを含有する第２クリヤー塗料「マックフロー  Ｏ−１８１０クリヤー」（日本ペイント株式会社製、酸・エポキシ硬化型アクリル樹脂系塗料）を、乾燥膜厚が３５μｍとなるように、μμベルにより回転霧化型静電塗装した。塗装後、１４０℃で３０分間焼き付けて、複層塗膜を得た。
【０１２６】
ところで表１及び表２に記載したＵＶＡ「Ｔ−４７９」、「Ｔ−４００」及び「Ｔ−９００」はそれぞれ「Ｔｉｎｕｖｉｎ−４７９」、「Ｔｉｎｕｖｉｎ−４００」及び「Ｔｉｎｕｖｉｎ−９００」であり、全てＢＡＳＦ社製である。また、表１及び表２に記載したＨＡＬＳ「Ｔ−２９２」及び「Ｔ−１２３」はそれぞれ「Ｔｉｎｕｖｉｎ−２９２」及び「Ｔｉｎｕｖｉｎ−１２３」であり、全てＢＡＳＦ社製である。また、表１及び表２に記載した集光性染料「Ｌｕｍｏｇｅｎ  Ｆ  Ｒｅｄ  ３０５」及び「Ｌｕｍｏｇｅｎ  Ｆ  Ｙｅｌｌｏｗ  ０８３」もＢＡＳＦ社製である。
【０１２７】
＜明度及び彩度の測定＞
実施例１〜８及び比較例１〜１６で得られた複層塗膜の色調を明度（Ｌ＊値）及び彩度（Ｃ＊値）により評価した。具体的には、複層塗膜の４５°における明度及び彩度を測定した。複層塗膜の４５°における明度及び彩度には、「ＣＭ５１２ｍ−３」（コニカミノルタ株式会社製変角色差計）を用いた。結果を表１及び表２に示す。なお、基準にした４５°における明度及び彩度は、複層塗膜に対して４５°の角度で光を入射させて、塗膜に対して垂直方向に反射した光について測定した明度及び彩度である。
【０１２８】
明度（Ｌ＊値）は、数値が増加するに従って被測定物質の白色度が増すことを意味し、その数値が低下するに従って黒色度が増すことを意味する。赤色系の複層塗膜（実施例１〜４及び比較例１〜８の複層塗膜）では、４５°における明度が３０〜５０であれば、良好な明度を有する複層塗膜であると判断できる。黄色系の複層塗膜（実施例２〜８及び比較例９〜１６の複層塗膜）では、４５°における明度が８０以上で良好な明度を有する複層塗膜であると判断できる。
彩度（Ｃ＊値）は、数値が増加するに従って被測定物の色が鮮やかであることを示し、その数値が低下するに従って被測定物の色が鮮やかでないこと、即ち、色味のない、無彩色に近い色であることを示す。赤色系及び黄色系の複層塗膜ともに、４５°における彩度が８０以上で、十分に鮮やかな複層塗膜であると判断できる。
【０１２９】
＜耐候性＞
スーパーキセノンウェザーメーターＳＸ２−７５（スガ試験機株式会社製）を用いて、ＪＩＳ  Ｋ５６００−７−７のキセノンランプ法に従い、で耐候性試験を実施した。つまり、実施例１〜８及び比較例１〜１６で得られた複層塗膜の耐候性試験前と１００時間耐候性試験を行った後の４５°における明度を「ＣＭ５１２ｍ−３」（コニカミノルタ株式会社製変角色差計）により測定した。結果を表１及び表２に示す。耐候性試験前の複層塗膜の明度と、耐候性試験後の明度の差の絶対値をΔＥとした。ΔＥが３以内であれば、良好な耐候性を有する複層塗膜であると判断できる。
【０１３０】
【表１】
2015127129.tif 000003
【０１３１】
【表２】
2015127129.tif 000004
【０１３２】
実施例１の複層塗膜と比較例７の複層塗膜を比較すると、意匠性（明度及び彩度）は両者ともに良好であるが、耐候性は実施例１の複層塗膜の方が、評価が高かった。このことから、集光性染料を含有する第１クリヤー塗膜の上に、吸光度が最大となる波長が、３３０〜４００ｎｍの波長領域に存在しないＵＶＡを含有する第２クリヤー塗膜を形成することで、意匠性と耐候性がともに高い赤色系の複層塗膜を得ることができることが明らかになった。なお、比較例７の複層塗膜は、実施例１の複層塗膜と比べて、４５°における彩度が若干低かった。これは、比較例７の複層塗膜の第２クリヤー塗膜が含有するＵＶＡが３３０ｎｍよりも高波長側に吸光度が最大となる波長を有するので（図５参照）、第１クリヤー塗膜の含有する集光性染料の光の吸収が若干阻害されてしまうことに起因すると予想される。
【０１３３】
実施例５の複層塗膜と比較例１５の複層塗膜を比較すると、意匠性（明度及び彩度）は両者ともに良好であるが、耐候性は実施例５の複層塗膜の方が、評価が高かった。このことから、集光性染料を含有する第１クリヤー塗膜の上に、吸光度が最大となる波長が、３３０〜４００ｎｍの波長領域に存在しないＵＶＡを含有する第２クリヤー塗膜を形成することで、意匠性と耐候性がともに高い黄色系の複層塗膜を得ることができることが明らかになった。なお、比較例１５の複層塗膜は、実施例５の複層塗膜と比べて、４５°における彩度が若干低かった。これは、比較例１５の複層塗膜の第２クリヤー塗膜が含有するＵＶＡが３３０ｎｍよりも高波長側に吸光度が最大となる波長を有するので（図５参照）、第１クリヤー塗膜の含有する集光性染料の光の吸収が若干阻害されてしまうことに起因すると予想される。
【図１】
2015127129.tif 000005
【図２】
2015127129.tif 000006
【図３】
2015127129.tif 000007
【図４】
2015127129.tif 000008
【図５】
2015127129.tif 000009